(57)【特許請求の範囲】
【請求項１】
ニードルパンチ加工により接合された、少なくとも各１層の上下層と１層の中間層とが粗−密−粗の関係を有し、かつ主として中間層に弾性を有する水中分散型エマルジョンポリマーを含有したことを特徴とするブラジャーカップ用基材。
【請求項２】
上下層に、紫外線吸収剤を含有した請求項１に記載のブラジャーカップ用基材。
【請求項３】
繊度において上下層＞中間層の関係を有する繊維で以て、密なる中間層の繊維ウェブと粗なる上下層の繊維ウェブを形成して、両層をニードルパンチ加工により接合し、次に弾性を有する水中分散型エマルジョンポリマー溶液に含浸した後、乾燥処理を施して、上下層内に含浸された上記ポリマー溶液を中間層側に移行させて主として中間層内において架橋生成することを特徴とするブラジャーカップ用基材の製造方法。
【発明の詳細な説明】
【０００１】
【発明の属する技術分野】
本発明は、ブラジャー、スリップ、ボディスーツ等の婦人用ファンデーションのカップ部に使用するブラジャーカップ用基材及びその製造方法に関する。
【０００２】
【従来の技術】
この種ブラジャーカップ用基材には、接着剤として主にアクリル酸エステルエマルジョンを用いた不織布や軟質ポリウレタンフォームが多く使用されている。しかし、前者は、ソフトな触感を得ようとすると、反ぱつ弾性、洗濯耐久性、寸法安定性が低下し、また後者は、紫外線による黄変や通気性に劣るという問題があった。
【０００３】
そこで、不織布と軟質ポリウレタンフォームとを、ニードルパンチで接合したものやフレームラミネート法等でボンディングしたものが使用されている。しかし、この種のものでは、軟質ポリウレタンフォームの有する上記問題（黄変、通気性）が解消されないばかりか、層間に繊維の交絡がないため、洗濯により層間剥離が生じるという問題がある。
【０００４】
【発明が解決しようとする課題】
本発明は、反ぱつ弾性、洗濯耐久性、寸法安定性及び通気性を向上し、時に応じて紫外線による黄変を防止することを課題とする。
【０００５】
【課題を解決するための手段】
上記課題を解決するために、本発明のブラジャーカップ用基材は、ニードルパンチ加工により接合された、少なくとも各１層の上下層と１層の中間層とが粗−密−粗の関係を有し、かつ主として中間層に弾性を有する水中分散型エマルジョンポリマーを含有して成る。
【０００６】
この手段によれば、層間が繊維どうしの交絡によって接合されているから、洗濯時の層間剥離が防止されると共に通気性が維持され、上下層の粗構造によってソフトな触感が付与され、中間層の密構造と弾性を有する水中分散型エマルジョンポリマーによって適度な腰と弾性と引張強度が付与される。
【０００７】
本発明において、水中分散型エマルジョンポリマーとしては、乾燥時に移行（マイグレーション）を生じ、かつ弾性を有して水不溶化するものであればよく、例えば、合成樹脂系としてポリエーテル系ウレタンエマルジョン、ポリエステル系ウレタンエマルジョン等、ゴム系としてＳＢＲラテックス、ＮＢＲラテックス等を用いることができ、ウレタンエマルジョンとしては、ポリエーテル系の方がポリエステル系に比べて耐加水分解性に優れる点で好ましい。
【０００８】
この場合、上下層には、紫外線吸収剤を接着性樹脂で以て付着すると、中間層のポリエーテル系ウレタンエマルジョン樹脂が紫外線により黄変するのがより一層防止されるから好適である。
【０００９】
本発明に係るブラジャーカップ用基材の製造方法は、繊度において上下層＞中間層の関係を有する繊維で以て、密なる中間層の繊維ウェブと粗なる上下層の繊維ウェブを形成して、両層をニードルパンチ加工により接合し、次に弾性を有する水中分散型エマルジョンポリマー溶液に含浸した後、乾燥処理を施して、上下層内に含浸された上記ポリマー溶液を中間層側に移行させて主として中間層内において架橋生成したことを特徴とする。
【００１０】
この方法によるときは、積層ウェブをニードルパンチ加工した不織布の中間層に弾性を有する水中分散型エマルジョンポリマーを含有したブラジャーカップ用基材を簡単に形成することができる。
【００１１】
【発明の実施の形態】
発明の実施の形態を図面を参照して説明する。図１において、Ａはブラジャーカップ用基材であり、１は弾性を有する水中分散型エマルジョン樹脂を付着した中間層、２，２は上下層、３はニードルパンチ加工による繊維交絡部である。上記中間層１は比較的繊度の細い繊維で密構造に形成されており、上下層２，２は中間層の繊維より太い繊度の繊維で粗構造に形成されている。ところで、図示では、上下層２，２を各１層づつにしたが、ときに応じて上下層のいずれか一方又は両方を各２層以上にすることも可能である。
【００１２】
この場合において、上記不織布を構成する繊維としては、ポリエステル繊維、ポリプロピレン繊維、ナイロン繊維、アクリル繊維などの合成繊維を単独又は２種以上混合して用いることができる。
【００１３】
【実施例】
本発明のブラジャーカップ用基材の実施例につき具体的に説明する。
【００１４】
（実施例１）
中間層として、１．７ｄｔｅｘ×５１ｍｍと２．２ｄｔｅｘ×５１ｍｍのポリエステル繊維を６０重量％：４０重量％の割合で混綿して、繊維の絡みを密にした目付３０ｇ／ｍ2 の繊維ウェブを形成した。また、上下層として、３．３ｄｔｅｘ×５１ｍｍと６．７ｄｔｅｘ×５１ｍｍのポリエステル繊維を５０重量％：５０重量％の割合で混綿して、繊維の絡みを粗にした目付３５ｇ／ｍ2 の繊維ウェブを形成した。
次に、上下層の繊維ウェブ間に中間層の繊維ウェブを挟み、上下からニードルパンチ処理（パンチ数５０パンチ／ｃｍ2 ，打ち込み深さ６ｍｍ）をして積層ウェブを形成した。
続いて、上記積層ウェブを、ポリエーテル系ウレタンエマルジョンと水とを全固形分濃度２０％に調整した液に含浸し、ポリエーテル系ウレタンエマルジョンが固形分量２０ｇ／ｍ2 になるようにマングルによる絞り加工を施した後、１４０℃〜１５０℃で１０分間乾燥処理を施して、主として中間層にはポリエーテル系ウレタン樹脂を架橋生成させた、目付１２０ｇ／ｍ2 、厚み６ｍｍの三層構造のブラジャーカップ用基材を作製した。上記ブラジャーカップ用基材は、中間層の厚みが１ｍｍで、上下層の厚みが夫々２．５ｍｍである。
【００１５】
（実施例２）
実施例１のブラジャーカップ用基材の表裏に、全固形分濃度２０％に調整した紫外線吸収剤（３重量部）含有アクリル酸エステルエマルジョンを、固形分量１０ｇ／ｍ2 となるようにスプレー加工を施して、１４０℃〜１５０℃で１０分間乾燥処理を施して、目付１４０ｇ／ｍ2 、厚み６ｍｍの三層構造のブラジャーカップ用基材を作製した。
【００１６】
（比較例）
３．３ｄｔｅｘ×５１ｍｍと６．６ｄｔｅｘ×５１ｍｍと１．７ｄｔｅｘ×５１ｍｍと２．２ｄｔｅｘ×５１ｍｍのポリエステル繊維を３５重量％：３５重量％：１８重量％：１２％重量の割合で混綿したウェブを上下からニードルパンチ処理（パンチ数５０パンチ／ｃｍ2 ，打ち込み深さ７．５ｍｍ）をした単層ウェブを得た。次に、この単層ウェブにポリエーテル系ウレタンエマルジョンと水とを全固形分濃度２０％に調整したものを、固形分で２０ｇ／ｍ2 となるように表裏にスプレー加工を施して、１４０℃〜１５０℃で１５分間乾燥処理を施して、目付１４０ｇ／ｍ2 、厚み６ｍｍのブラジャーカップ用基材を作製した。
【００１７】
次に、実施例１，２と比較例のブラジャーカップ用基材の試験用サンプルを用いて、洗濯耐久性、耐光性、反ぱつ弾性及び触感を評価するために、下記試験を行ったところ、表１の結果を得た。
【００１８】
Ａ．洗濯試験：ＪＩＳ−Ｌ−０２１７「繊維製品の取扱いに関する表示記号及びその表示方法」の別表記号別の試験方法（１）洗い方（水洗い）番号１０３に規定の試験方法を３０回繰り返し行った。そして、試験前後の寸法と引張強度を測定して、試験前後の寸法変化率と引張強度保持率を算出した。
【００１９】
Ｂ．耐光性試験：ＪＩＳ−Ｌ−０８４２「カーボンアーク燈光に対する堅ろう度試験方法」による紫外線２０時間照射を行った後、Ｌａｂ表色系による物体色の表示方法（ＪＩＳ−Ｚ−８７２９）によって色度を測定し、色差表示方法（ＪＩＳ−Ｚ−８７３０）によって色差ΔＥを求めた。この試験によって、色差の値が小さいほど耐光性に優れることが判別できる。
【００２０】
Ｃ．反ぱつ弾性試験：ＪＩＳ−Ｌ−１０９６「一般織物試験方法」の「曲げ反ぱつ」に規定されているループ圧縮法と同様の方法で行った。すなわち、圧縮弾性試験機（ＫＥＳ−Ｇ−５，カトーテック社製）を用いて、試験片（長さ１０ｃｍ×巾５ｃｍ）で作った高さ３ｃｍのループの頂点を、円板状の加圧子（面積２ｃｍ2 ）で頂点から１．５ｃｍ押さえたときの反ぱつ力を測定した。この試験は、ブラジャーカップ基材を用いて縫製したブラジャーカップが外部からの力によってカップ形状がくずされたときに元の形に回復する力を求めたものである。この試験によって、この値が大きいほど回復力が強く、保形性に優れることが判別できる。
【００２１】
Ｄ．触感試験：上記反ぱつ弾性試験と同様に、圧縮弾性試験機（ＫＥＳ−Ｇ−５，カトーテック社製）を用いて、試験片（１０ｃｍ×１０ｃｍ）を、円板状の加圧子（面積２ｃｍ2 ）で厚み方向に２．５ｃｍ押さえたときの反撥力を測定した。この試験は、本基材を用いて縫製したブラジャーカップが肌に触れたときに感じる圧力を測定したものでり、この値が小さいほどソフトな触感であることが判別できる。
【００２２】
【表１】
0004048403.tif 000002
【００２３】
表１から明らかなように、実施例１，２は、比較例に比較して、洗濯耐久性に優れ、優れた保形性を有しながらソフトな触感を有していることが判明した。また、実施例２は紫外線による黄変をより一層防止できるということが判明した。
【００２４】
【発明の効果】
本発明によれば、層間が繊維どうしの交絡によって接合され、上下層が粗構造であり、かつ中間層が密構造で、弾性を有する水中分散型エマルジョンポリマーを含有しているから、洗濯時の層間剥離を防止することができ、通気性が良く、さらに中間層によって保形性・弾性を維持しながら、上下層によってソフトな触感を得ることができるから、着用感とファッション性が要求される婦人用ファンデーションであるブラジャー、スリップ、ボディースーツ等のカップ部に使用することができる。
【００２５】
また、中間層の密なる構造と含有樹脂によって、洗濯後の寸法変化率も少なく、引張強度保持率も向上することができる。
【００２６】
さらに、上下層に紫外線吸収剤を含有すると、耐光性の弱い水中分散型エマルジョンポリマーを中間層に含有しても、上下層によって紫外線を吸収することができるから、基材の黄変を防止することができる。
【００２７】
また、本発明によれば、積層ウェブをニードルパンチ加工した不織布の中間層に弾性を有する水中分散型エマルジョンポリマーを含有したブラジャーカップ用基材を簡単に製造することができる。
【図面の簡単な説明】
【図１】本発明の一実施例を示す概略構成断面図である。
【符号の説明】
Ａ・・・ブラジャーカップ用基材
１・・・中間層
２・・・上下層
３・・・繊維交絡部
【図１】
0004048403.tif 000003